(57)【要約】  樹脂と、メタノール溶液中における極大吸収波長が４００ｎｍから５００ｎｍの範囲であり、メタノール溶液中における吸収ピークの半値幅が１０ｎｍ以上４０ｎｍ未満である色素と、を含有する眼鏡用レンズ及び眼鏡。【特許請求の範囲】
【請求項１】
樹脂と、メタノール溶液中における極大吸収波長が４００ｎｍから５００ｎｍの範囲であり、メタノール溶液中における吸収ピークの半値幅が１０ｎｍ以上４０ｎｍ未満である色素と、を含有する眼鏡用レンズ。
【請求項２】
前記色素の極大吸収波長が４８０ｎｍから５００ｎｍの範囲である請求項１に記載の眼鏡用レンズ。
【請求項３】
前記色素が、メチン色素である請求項１又は請求項２に記載の眼鏡用レンズ。
【請求項４】
前記色素が、オキソノール色素である請求項１〜請求項３のいずれか１項に記載の眼鏡用レンズ。
【請求項５】
前記オキソノール色素が、下記一般式（１）で表される請求項４に記載の眼鏡用レンズ。
【化１】
2019198560.tif 000021
一般式（1）中、Ａ１は下記一般式（１−ａ）から一般式（１−ｘ）からなる群より選ばれる酸性核のケト体を表す。Ａ２は下記一般式（１−ａ）から一般式（１−ｘ）からなる群より選ばれる酸性核のエノール体を表し、エノール体の水酸基は解離していてもよい。
Ｌ１、Ｌ２及びＬ３はそれぞれ独立に置換されていてもよいメチン基を表す。
Ｍ＋は水素原子又は一価の対カチオンを表し、ｎは、Ｍの正電荷数と、Ａ１＝Ｌ１−Ｌ２＝Ｌ３−Ａ２の負電荷数とが等しくなるために必要な数を表す。
【化２】
2019198560.tif 000022
一般式（１−ａ）から一般式（１−ｘ）において、＊は酸性核のケト体Ａ１がＬ１と、酸性核のエノール体Ａ２がＬ３と、それぞれ結合する位置を示す。
Ｘは酸素原子又は硫黄原子を表す。Ｙは電子吸引性基を表す。Ｚは、水素原子、カルバモイル基、アルキル基、アリール基、シアノ基、カルボキシル基、アシル基、アルキルオキシカルボニル基、アリールオキシカルボニル基、ハロゲン原子、アミノ基、アシルアミノ基、アルキルスルホニル基、アリールスルホニル基、又はスルホ基を表す。Ｒ１、Ｒ２、Ｒ３、Ｒ４、Ｒ５、及びＲ６は、それぞれ独立に、水素原子または一価の置換基を表す。
【請求項６】
前記一般式（１）において、Ａ１は（１−ｂ）、（１−ｃ）及び（１−ｑ）からなる群より選ばれる酸性核のケト体を表し、Ａ２は（１−ｂ）、（１−ｃ）及び（１−ｑ）からなる群より選ばれる酸性核のエノール体を表す請求項５に記載の眼鏡用レンズ。
【請求項７】
前記メチン色素が下記一般式（２）で表される請求項３に記載の眼鏡用レンズ。
【化３】
2019198560.tif 000023
一般式（２）中、Ｍ＋は水素原子又は一価の対カチオンを表す。
【請求項８】
前記色素は、前記樹脂に練り込まれている請求項１〜請求項７のいずれか１項に記載の眼鏡用レンズ。
【請求項９】
さらに、ベンゾトリアゾール化合物及びトリアジン化合物から選ばれる紫外線吸収剤を含有する請求項１〜請求項８のいずれか１項に記載の眼鏡用レンズ。
【請求項１０】
請求項１〜請求項９のいずれか１項に記載の眼鏡用レンズを備える眼鏡。
【発明の詳細な説明】
【技術分野】
【０００１】
本開示は、眼鏡用レンズ及び眼鏡に関する。
【背景技術】
【０００２】
陰極管表示装置、プラズマディスプレイ、エレクトロルミネッセンスディスプレイ、蛍光表示ディスプレイ、フィールドエミッションディスプレイ、液晶ディスプレイ（Ｌｉｑｕｉｄ  Ｃｒｙｓｔａｌ  Ｄｉｓｐｌａｙ；ＬＣＤ）等の画像表示装置、タッチパネルを搭載したスマートフォン、タブレット端末等の各種ディスプレイなどを使用する際は、光源を備えるディスプレイの画面を目視することになる。これらの装置のディスプレイから発せられるブルーライトは、眼精疲労を引き起こす要因となることが知られている。
従来は、波長４５０ｎｍから４６０ｎｍの範囲のブルーライトの問題点が指摘されていたが、例えば、’Ｍｏｌｅｃｕｌｅｒ  Ｖｉｓｉｏｎ’  Ｖｏｌ．２２  ｐｐ６１−７２（２０１６年）には、波長４８０ｎｍから５００ｎｍの範囲のブルーライトの問題点についても指摘がなされており、光刺激による目の疲れ、睡眠障害発生等の抑制の観点から、より長波長側のブルーライトを遮断することが望まれている。例えば、蛍光灯の光では、波長４８０ｎｍ〜５００ｎｍにかけて半値幅が２５ｎｍの急峻な発光ピークを有することが知られている。また、白色発光ダイオード（light emitting diode：ＬＥＤ）では、波長４６０ｎｍ〜５００ｎｍの範囲に発光ピークを有することが知られている。【０００３】
このため、近年、眼鏡用レンズにブルーライト、特に波長４００ｎｍ〜５００ｎｍの範囲のブルーライト、即ち、従来よりも、より長波長側のブルーライトをも吸収させ、ブルーライトの眼への影響を低減する試みがなされている。
例えば、ブルーライトを吸収することができる眼鏡用レンズとして、プラスチック基材にオキソノール染料等の着色剤を含む染色層を備える眼鏡用レンズが提案されている（特許第５９６１４３７号公報参照）。【０００４】
また、ブルーライトを吸収することができる眼鏡用レンズとして、ベンゾトリアゾール系紫外線吸収剤を含む眼鏡用レンズが提案されている（特開２０１０−８４００６号公報参照）。
【発明の概要】
【発明が解決しようとする課題】
【０００５】
しかしながら、特許第５９６１４３７号公報に記載のオキソノール染料は、ブルーライトカット性は得られるが、吸収波形がブロードであり、例えば半値幅が５０ｎｍ以上であるため、黄色の着色が強く、レンズを介して対象物を視認した際に色味の変化が生じることがある。
特開２０１０−８４００６号公報に記載のベンゾトリアゾール系紫外線吸収剤を含む眼鏡用レンズでは、４００ｎｍ近傍の波長のブルーライトを十分に遮断することができないという問題がある。【０００６】
本発明の一実施形態が解決しようとする課題は、少なくとも４００ｎｍ〜５００ｎｍの波長領域のブルーライトを遮断することができ、レンズを介して対象物を視認した際に色味の変化を感じ難い眼鏡用レンズを提供することである。
本発明の別の実施形態が解決しようとする課題は、上記眼鏡用レンズを備える眼鏡を提供することである。
【課題を解決するための手段】
【０００７】
上記課題を解決するための手段には、以下の態様が含まれる。
＜１＞  樹脂と、メタノール溶液中における極大吸収波長が４００ｎｍから５００ｎｍの範囲であり、メタノール溶液中における吸収ピークの半値幅が１０ｎｍ以上４０ｎｍ未満である色素と、を含有する眼鏡用レンズ。
＜２＞  色素の極大吸収波長が４８０ｎｍから５００ｎｍの範囲である＜１＞に記載の眼鏡用レンズ。
＜３＞  色素が、メチン色素である＜１＞又は＜２＞に記載の眼鏡用レンズ。
＜４＞  色素が、オキソノール色素である＜１＞〜＜３＞のいずれか１つに記載の眼鏡用レンズ。【０００８】
＜５＞  オキソノール色素が、下記一般式（１）で表される＜４＞に記載の眼鏡用レンズ。【０００９】
【化１】
2019198560.tif 000002
【００１０】
一般式（1）中、Ａ１は下記一般式（１−ａ）から一般式（１−ｘ）からなる群より選ばれる酸性核のケト体を表す。Ａ２は下記一般式（１−ａ）から一般式（１−ｘ）からなる群より選ばれる酸性核のエノール体を表し、エノール体の水酸基は解離していてもよい。
Ｌ１、Ｌ２及びＬ３は、それぞれ独立に置換されていてもよいメチン基を表す。
Ｍ＋は水素原子又は一価の対カチオンを表し、ｎは、Ｍの正電荷数と、Ａ１＝Ｌ１−Ｌ２＝Ｌ３−Ａ２の負電荷数とが等しくなるために必要な数を表す。【００１１】
【化２】
2019198560.tif 000003
【００１２】
一般式（１−ａ）から一般式（１−ｘ）において、＊は酸性核のケト体Ａ１がＬ１と、酸性核のエノール体Ａ２がＬ３と、それぞれ結合する位置を示す。
Ｘは、酸素原子又は硫黄原子を表す。Ｙは電子吸引性基を表す。Ｚは、水素原子、カルバモイル基、アルキル基、アリール基、シアノ基、カルボキシル基、アシル基、アルキルオキシカルボニル基、アリールオキシカルボニル基、ハロゲン原子、アミノ基、アシルアミノ基、アルキルスルホニル基、アリールスルホニル基、又はスルホ基を表す。Ｒ１、Ｒ２、Ｒ３、Ｒ４、Ｒ５、及びＲ６は、それぞれ独立に、水素原子または一価の置換基を表す。
＜６＞  一般式（１）において、Ａ１は（１−ｂ）、（１−ｃ）及び（１−ｑ）からなる群より選ばれる酸性核のケト体を表し、Ａ２は（１−ｂ）、（１−ｃ）及び（１−ｑ）からなる群より選ばれる酸性核のエノール体を表す＜５＞に記載の眼鏡用レンズ。【００１３】
＜７＞  メチン色素が下記一般式（２）で表される＜３＞に記載の眼鏡用レンズ。【００１４】
【化３】
2019198560.tif 000004
【００１５】
一般式（２）中、Ｍ＋は水素原子又は一価の対カチオンを表す。【００１６】
＜８＞  色素は、樹脂に練り込まれている＜１＞〜＜７＞のいずれか１つに記載の眼鏡用レンズ。
＜９＞  さらに、ベンゾトリアゾール化合物及びトリアジン化合物から選ばれる紫外線吸収剤を含有する＜１＞〜＜８＞のいずれか１つに記載の眼鏡用レンズ。
＜１０＞  ＜１＞〜＜９＞のいずれか１つに記載の眼鏡用レンズを備える眼鏡。
【発明の効果】
【００１７】
本発明の一実施形態によれば、少なくとも４００ｎｍ〜５００ｎｍの範囲の波長領域のブルーライトを遮断することができ、レンズを介して対象物を視認した際に色味の変化を感じ難い眼鏡用レンズが提供される。
本発明の別の実施形態によれば、上記眼鏡用レンズを備える眼鏡が提供される。
【発明を実施するための形態】
【００１８】
以下、本開示の眼鏡用レンズ、及び眼鏡について説明する。但し、本開示は、以下の実施形態に何ら限定されるものではなく、その主旨の範囲内において、適宜、変更を加えて実施することができる。
【００１９】
本開示において「〜」を用いて示された数値範囲は、「〜」の前後に記載される数値をそれぞれ最小値及び最大値として含む範囲を意味する。
本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
また、本開示において、２以上の好ましい態様の組み合わせは、より好ましい態様である。
本開示において、各成分の濃度又は含有量は、各成分に該当する物質が複数種存在する場合には、特に断らない限り、複数種の物質の合計の濃度又は含有量を意味する。
【００２０】
本開示において、「ブルーライトの遮断」とは、ブルーライトを完全に遮断する場合のみならず、眼鏡用レンズを介することで、ブルーライトの少なくとも一部を遮断し、ブルーライトの透過率を減少させることを包含する。
【００２１】
［眼鏡用レンズ］
本開示の眼鏡用レンズは、メタノール溶液中における極大吸収波長（以下、単に「極大吸収波長」と称することがある）が４００ｎｍから５００ｎｍの範囲であり、メタノール溶液中における吸収ピークの半値幅（以下、単に「半値幅」と称することがある）が１０ｎｍ以上４０ｎｍ未満である色素（以下、「特定化合物」と称することがある。）と、を含有する。
本開示の眼鏡用レンズは、少なくとも４００ｎｍ〜５００ｎｍの範囲の波長領域のブルーライトを遮断することができ、レンズを介して対象物を視認した際に色味の変化を感じ難い。
【００２２】
本開示における各化合物の極大吸収波長と半値幅は、メタノール中で測定して求めた吸収スペクトルから算出した値を採用している。吸収スペクトルの測定は、測定装置として（株）島津製作所の分光光度計（型番：ＵＶ  ３１５０）を用い、常温（２５℃）において行なう。
【００２３】
本開示の眼鏡用レンズの作用機構は明らかではないが、本発明者は、以下のように推測している。
【００２４】
４００ｎｍ〜５００ｎｍの範囲の波長領域のブルーライトは、３８０ｎｍ〜４００ｎｍの波長領域に極大吸収を有する紫外線吸収剤によって、ある程度遮断することができる。しかし、一般的な紫外線吸収剤は、吸収波形がブロードであり、吸収ピークの半値幅が５０ｎｍ以上、一般的には１００ｎｍ以上であり、吸収ピーク以外の波長領域にも吸収を有する。従って、眼鏡用レンズを介して物を見る際に、所望されない吸収が生じ、特に黄色みを感じることになる。そのため、一般的な紫外線吸収剤を含むプラスチックレンズは、眼鏡用レンズとして用いた場合、黄色味がかった画像が視認され、眼鏡用レンズを介して対象物を視認した際に色味の変化を感じ易い傾向がある。
これに対し、本開示の眼鏡用レンズに含まれる特定化合物は、メタノール溶液中において、４００ｎｍ〜５００ｎｍの範囲の波長領域に極大吸収を有し、かつ、半値幅が１０ｎｍ以上４０ｎｍ未満と極めて狭く、吸収スペクトルにおける極大吸収波長のピークがシャープである。即ち、半値幅が１０ｎｍ以上４０ｎｍ未満であることにより、極大吸収波長よりも短波長側或いは長波長側の波長の光の吸収性が著しく低い。このため、必要なブルーライトの遮断性が良好であり、且つ、吸収スペクトルにおける極大吸収波長のピークがシャープであり、極大吸収波長以外の波長領域における吸収性が極大吸収波長の吸収に比較し、極めて低い状態であるため、眼鏡用レンズに適用した際に、眼鏡用レンズが黄色味を帯び難く、眼鏡用レンズを介して対象物を視認した際に色味の変化を感じ難いと考えられる。
【００２５】
一般に、紫外線吸収剤などの化合物における吸収の半値幅は、化合物の分子の振動に起因しており、化合物の分子に複数の振動モードが存在するほど半値幅が大きくなる傾向がある。また、分子構造が熱的に捩れやすい場合には、化合物の分子に複数の振動モードが存在し、複数の振動モードの存在に起因して半値幅が大きくなる。一方、化合物の分子構造が熱的に捩れ難い場合には、化合物の分子が単一の振動モードとなり、半値幅が小さくなると考えられている。
一般的に、分子が分極した構造を有する化合物である場合には、複数の振動モードが存在して半値幅が大きくなる。分子が分極した構造を有する化合物としては、例えば、ドナーアクセプター型の色素が相当し、具体的には、ドナーアクセプター型アゾ色素、メロシアニン色素などが挙げられる。一方、分子の対称性が高く、分子の電荷が非局在化した構造を有する化合物である場合には、単一の振動モードとなり半値幅が小さくなる。分子の電荷が非局在化した構造を有する化合物としては、例えば、メチン系色素が相当し、具体的にはオキソノール色素、シアニン色素などが挙げられる。
【００２６】
眼鏡用レンズに含まれる樹脂と色素とが相分離する原因としては、色素と樹脂の親疎水性の差、色素と樹脂との分子間相互作用の大きさなどの要因が関わると推定されている。さらに、眼鏡用レンズに含まれる樹脂と色素とが相分離する他の原因として、既述の分子の捩れの程度の化合物相互の違いも要因の一つと考えられる。すなわち、半値幅の大きな化合物は、励起した場合に分子構造に捩れが生じやすくなる。具体的には、半値幅の大きな化合物は、例えば、紫外線照射等によるエネルギー付与により励起した場合に分子の捩れが生じやすい。そのため、樹脂に分散された色素の捩れに起因して、色素と樹脂との相分離が起こり易いという懸念がある。他方、吸収ピークにおける半値幅の小さい特定化合物は、分子構造に捩れが生じ難く、相分離が起こり難いことが予想される。
本開示の特定化合物は、所望のブルーライトカット性を有しながら、樹脂と共存した場合に、化合物分子の捩れが生じることによる樹脂と特定化合物との相分離が抑制され、相分離に起因する眼鏡レンズの透明性の低下、即ち、ヘイズの上昇が抑制されるという副次的な効果を奏すると考えられる。従って、紫外線吸収剤として特定化合物を用いることで、眼鏡用レンズの透明性の低下が抑制され、眼鏡用レンズの特性の一つである透明性が長期間に亘り維持され、眼鏡用レンズの耐光性がより向上するという利点をも有すると考えられる。
一方で、化合物の吸収スペクトルの半値幅が１０ｎｍ未満と、本開示の規定よりも小さくなった場合には、波長４００ｎｍ〜５００ｎｍの範囲のブルーライトの遮断性が低下する場合がある。
【００２７】
本開示の眼鏡用レンズに対して、特許第５９６１４３７号公報に記載のオキソノール色素は、半値幅が４０ｎｍ〜１４０ｎｍであり、ブルーライトをある程度遮断できる場合もあるが、眼鏡用レンズが黄色みを帯びてしまうことが懸念される。また、特開２０１０−８４００６号公報に記載された眼鏡用レンズは、ブルーライト遮断用の主たる化合物としてベンゾトリアゾール系紫外線吸収剤を含んでいる。ベンゾトリアゾール系紫外線吸収剤は、４００ｎｍ〜４５０ｎｍまで幅広い吸収を有しているため、４００ｎｍ近傍の波長のブルーライトの遮断性が十分ではなく、且つ、４５０ｎｍ付近の波長の光まで吸収し得るため、眼鏡用レンズが黄色味を帯びやすい。
なお、上記の推測は、本開示の眼鏡レンズにおける効果を限定的に解釈するものではなく、一例として説明するものである。
【００２８】
特定化合物の極大吸収波長は、４００ｎｍ〜５００ｎｍの範囲であり、４４０ｎｍから５００ｎｍの範囲であることが好ましく、４８０ｎｍから５００ｎｍの範囲であることがより好ましい。
特定化合物の半値幅は、１０ｎｍ以上４０ｎｍ未満の範囲であり、１５ｎｍ以上４０ｎｍ未満の範囲であることが好ましく、２０ｎｍから３５ｎｍの範囲であることがより好ましい。
【００２９】
特定化合物の極大吸収波長と、半値幅とが、上記範囲にあることで、目的とする波長域におけるブルーライトの遮断性が良好となり、且つ、眼鏡用レンズを介して対象物を視認した際における色味の変化をより感じ難くなる。
【００３０】
４００ｎｍ〜５００ｎｍの範囲に極大吸収波長を有し、且つ、半値幅が１０ｎｍ以上４０ｎｍ未満である吸収特性を、以下、本開示では、特定吸収特性と称することがある。
本開示における特定化合物としては、特定吸収特性を有する色素であれば制限無く使用することができる。なかでも、メチン色素であって、特定吸収特性を有する色素が好ましい。
また、特定化合物としては、オキソノール色素であって、特定吸収特性を有する色素が好ましい。
【００３１】
特定化合物としては、オキソノール色素であって、下記一般式（１）で表される化合物が好ましい。
【００３２】
【化４】
2019198560.tif 000005
【００３３】
一般式（１）中、Ａ１は下記一般式（１−ａ）から一般式（１−ｘ）からなる群より選ばれる酸性核のケト体を表す。Ａ２は下記一般式（１−ａ）から一般式（１−ｘ）からなる群より選ばれる酸性核のエノール体を表し、エノール体の水酸基は解離していてもよい。
Ｌ１、Ｌ２及びＬ３は、それぞれ独立に置換されていてもよいメチン基を表す。
Ｌ１、Ｌ２及びＬ３に導入可能な置換基としては、後述のＲ１の説明において例示されるアルキル基、アリール基、ハロゲン原子などが挙げられる。置換基を複数有する場合には、それぞれ互いに同じでも異なっていてもよい。また、２以上の置換基が互いに結合して環を構成していてもよい。
Ｍ＋は水素原子又は一価の対カチオンを表し、ｎは、Ｍの正電荷数と、Ａ１＝Ｌ１−Ｌ２＝Ｌ３−Ａ２の負電荷数とが等しくなるために必要な数を表す。
【００３４】
【化５】
2019198560.tif 000006
【００３５】
一般式（１−ａ）から一般式（１−ｘ）において、＊は酸性核のケト体Ａ１がＬ１と、酸性核のエノール体Ａ２がＬ３と、それぞれ結合する位置を示す。
Ｘは酸素原子又は硫黄原子を表す。Ｙは電子吸引性基を表す。Ｚは、水素原子、カルバモイル基、アルキル基、アリール基、シアノ基、カルボキシル基、アシル基、アルキルオキシカルボニル基、アリールオキシカルボニル基、ハロゲン原子、アミノ基、アシルアミノ基、アルキルスルホニル基、アリールスルホニル基、又はスルホ基を表す。Ｒ１、Ｒ２、Ｒ３、Ｒ４、Ｒ５、及びＲ６は、それぞれ独立に、水素原子または一価の置換基を表す。
【００３６】
上記一般式（１−ａ）から一般式（１−ｘ）について説明する。
一般式（１−ａ）から一般式（１−ｘ）において、Ｘは酸素原子、又は硫黄原子を表す。Ｘは酸素原子であることが好ましい。
【００３７】
Ｙは、電子吸引性基を表す。電子吸引性基とは、分子の特定の置換位置について、置換位置から電子を吸引する性質を有する置換基であり、電子密度を減弱させる効果を持つ置換基を指す。電子吸引性基としては、ハロゲン原子、ニトリル基、カルボキシ基、カルボニル基、ニトロ基などを有する基が挙げられる。
【００３８】
Ｙで表される電子吸引性基としては、具体的には、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、ヘテロ環スルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ハメットの置換基定数σｐ値が０．２以上の他の電子吸引性基で置換されたアリール基、ヘテロ環基、ハロゲン原子、アゾ基、又はセレノシアネート基が挙げられる。
なかでも、シアノ基、アルキルスルホニル基、アリールスルホニル基、ヘテロ環スルホニル基、アシル基、置換されていても良いスルファモイル基、置換されていても良いカルバモイル基、アルキルオキシカルボニル基、アリールオキシカルボニル基から選ばれる置換基が好ましい。
ここで、スルファモイル基、カルバモイル基が置換基を有する場合の置換基としては、置換若しくは無置換のアルキル基、置換若しくは無置換のアリール基、置換若しくは無置換のヘテロ環基が挙げられる。
【００３９】
Ｚは水素原子、カルバモイル基、アルキル基、アリール基、シアノ基、カルボキシル基、アシル基、アルキルオキシカルボニル基、アリールオキシカルボニル基、ハロゲン原子、アミノ基、アシルアミノ基、アルキルスルホニル基、アリールスルホニル基、又はスルホ基を表す。Ｚとしては、水素原子、カルバモイル基、アルキル基、シアノ基、アシル基、ハロゲン原子、アシルアミノ基、アルキルスルホニル基、又はスルホ基が好ましく、水素原子、カルバモイル基、又はシアノ基がより好ましい。
Ｚが水素原子以外の置換基である場合、置換基は、さらに置換基を有していてもよい。
【００４０】
一般式（１−ａ）から一般式（１−ｘ）において、Ｒ１、Ｒ２、Ｒ３、Ｒ４、Ｒ５、及びＲ６は、それぞれ独立に水素原子または一価の置換基を表す。
Ｒ１、Ｒ２、Ｒ３、Ｒ４、Ｒ５、及びＲ６が一価の置換基を表す場合、ハロゲン原子、アルキル基（シクロアルキル基、ビシクロアルキル基を含む）、アルケニル基（シクロアルケニル基、ビシクロアルケニル基を含む）、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホ基、アルキルスルフィニル基、アリールスルフィニル基、アルキルスルホニル基、アリールスルホニル基、アシル基、アリールオキシカルボニル基、アルコキシカルボニル基、カルバモイル基、アリールアゾ基、ヘテロ環アゾ基、イミド基、ホスホン酸基、ホスフィノ基、ホスフィニル基、ホスフィニルオキシ基、ホスフィニルアミノ基、又はシリル基であり、これらの置換基は更に上記置換基によって置換されていてもよく、置換基同士が結合して環を形成してもよい。
以下、Ｒ１、Ｒ２、Ｒ３、Ｒ４、Ｒ５、及びＲ６が一価の置換基である場合の、例示された各置換基について説明する。
【００４１】
ハロゲン原子としては、例えば、フッ素原子、塩素原子、臭素原子、又はヨウ素原子が挙げられる。
【００４２】
アルキル基は、直鎖、分岐、環状のいずれであってもよい。また、置換基を有するアルキル基であっても無置換のアルキル基であってもよい。即ち、一価の置換基におけるアルキル基とは、シクロアルキル基、ビシクロアルキル基、更に多環構造であるトリシクロ構造等を有するアルキル基なども包含する意味で用いられる。
以下に説明する置換基の中のアルキル基（例えば、アルコキシ基、アルキルチオ基のアルキル基）もこのような概念のアルキル基を表す。
詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、ベンジル基、フェネチル基、２−クロロエチル基、２−シアノエチル基、２―エチルヘキシル基等が挙げられる。シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられる。ビシクロアルキル基としては、好ましくは、炭素数５から３０の置換若しくは無置換のビシクロアルキル基、つまり、炭素数５から３０のビシクロアルカンから水素原子を一つ取り去った一価の基、例えば、ビシクロ［１，２，２］ヘプタン−２−イル基、ビシクロ［２，２，２］オクタン−３−イル基等が挙げられる。
【００４３】
アルケニル基としては、直鎖、分岐、環状のいずれであってもよい。また、置換基を有するアルキル基であっても無置換のアルケニル基であってもよい。即ち、一価の置換基におけるアルケニル基は、シクロアルケニル基、ビシクロアルケニル基を包含する。
詳細には、アルケニル基としては、好ましくは、炭素数２から３０の置換又は無置換のアルケニル基、例えば、ビニル基、アリル基、プレニル基、ゲラニル基、オレイル基等が挙げられる。シクロアルケニル基としては、好ましくは、炭素数３から３０の置換若しくは無置換のシクロアルケニル基、つまり、炭素数３から３０のシクロアルケンの水素原子を一つ取り去った一価の基、例えば、２−シクロペンテン−１−イル基、２−シクロヘキセン−１−イル基等が挙げられる。ビシクロアルケニル基としては、置換若しくは無置換のビシクロアルケニル基、好ましくは、炭素数５から３０の置換若しくは無置換のビシクロアルケニル基、つまり二重結合を一つ有するビシクロアルケンの水素原子を一つ取り去った一価の基、例えば、ビシクロ［２，２，１］ヘプト−２−エン−１−イル基、ビシクロ［２，２，２］オクト−２−エン−４−イル基等が挙げられる。
【００４４】
アルキニル基としては、好ましくは、炭素数２から３０の置換又は無置換のアルキニル基、例えば、エチニル基、プロパルギル基、トリメチルシリルエチニル基等が挙げられる。
【００４５】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００４６】
ヘテロ環基としては、好ましくは、５員又は６員の置換若しくは無置換の芳香族若しくは非芳香族のヘテロ環化合物から水素原子を一つ取り除いた一価の基が挙げられる。更に好ましくは、炭素数３から３０の５又は６員の芳香族のヘテロ環基、例えば、２−フリル基、２−チエニル基、２−ピリミジニル基、２−ベンゾチアゾリル基等が挙げられる。
【００４７】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００４８】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００４９】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００５０】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００５１】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００５２】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００５３】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００５４】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００５５】
アミノ基は、アミノ基に加え、アルキル基、アリール基、又はヘテロ環基を有するアミノ基であるアルキルアミノ基、アリールアミノ基、ヘテロ環アミノ基を包含する。
アミノ基としては、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００５６】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００５７】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００５８】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００５９】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００６０】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００６１】
アルキルスルホニルアミノ基又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【００６２】
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００６３】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００６４】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００６５】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００６６】
アルキルスルフィニル基又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００６７】
アルキルスルホニル基又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【００６８】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００６９】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００７０】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００７１】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００７２】
アリールアゾ基又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【００７３】
イミド基としては、好ましくは、Ｎ−スクシンイミド基、Ｎ−フタルイミド基等が挙げられる。
【００７４】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００７５】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００７６】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００７７】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００７８】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００７９】
一般式（１−ａ）から一般式（１−ｘ）において、Ｒ１、Ｒ２、Ｒ３、Ｒ４、Ｒ５、及びＲ６は、水素原子、アルキル基、アリール基、ヘテロ環基、カルボキシル基、アシル基、アルキルオキシカルボニル基、アリールオキシカルボニル基、カルバモイル基、シアノ基、アミノ基、アシルアミノ基、アルキルスルホニルアミノ基、アリールスルホニルアミノ基、アミノカルボニルアミノ基、カルバモイルオキシ基、ヒドロキシル基、アルコキシ基、アリールオキシ基、ヘテロ環オキシ基、アシルオキシ基、又はスルファモイル基が好ましく、水素原子、アルキル基、アリール基、ヘテロ環基、カルボキシル基、アシル基、アルキルオキシカルボニル基、カルバモイル基、シアノ基、アミノ基、アシルアミノ基、アルキルスルホニルアミノ基、アリールスルホニルアミノ基、ヒドロキシル基、アルコキシ基、又はスルファモイル基がより好ましく、水素原子、アルキル基、アリール基、ヘテロ環基、カルボキシル基、アルキルオキシカルボニル基、カルバモイル基、シアノ基、アシルアミノ基、ヒドロキシル基、又はアルコキシ基がさらに好ましい。
【００８０】
特定化合物の吸収ピークが急峻になりやすく、半値幅を適切な範囲に保ち易いという観点から、Ａ１及びＡ２は、いずれも、５員環、６員環、及び縮環構造から選ばれる環構造を有する構造、及び、電子吸引性基を有する構造の酸性核に由来する構造が好ましい。環構造のなかでも、飽和の５員環を有する構造がより好ましく、カルボニル基が対照の位置にある飽和の５員環を有する構造がさらに好ましい。
Ａ１及びＡ２は、それぞれ同じ構造の酸性核に由来するケト体及びエノール体であることが、合成適性の観点から好ましい。
【００８１】
一般式（１）において、極大吸収波長の吸収ピークが急峻になりやすい、色価がより高い、及び特定化合物の耐久性がより高いという観点から、Ａ１は、既述の一般式（１−ａ）〜（１−ｘ）のうち、（１−ｂ）、（１−ｃ）、（１−ｆ）、（１−ｏ）、（１−ｑ）、（１−ｒ）、（１−ｖ）、及び（１−ｗ）からなる群より選ばれる酸性核のケト体であることが好ましく、且つ、Ａ２は、（１−ｂ）、（１−ｃ）、（１−ｆ）、（１−ｏ）、（１−ｑ）、（１−ｒ）、（１−ｖ）、及び（１−ｗ）からなる群より選ばれる酸性核のエノール体であることが好ましく、Ａ１は（１−ｂ）、（１−ｃ）及び（１−ｑ）からなる群より選ばれる酸性核のケト体を表し、且つ、Ａ２は（１−ｂ）、（１−ｃ）及び（１−ｑ）からなる群より選ばれる酸性核のエノール体を表すことがさらに好ましい。
【００８２】
一般式（１）において、塩を形成する対カチオンＭの例には、アンモニウムイオン、アルカリ金属イオン（例、リチウムイオン、ナトリウムイオン、カリウムイオン）及び有機カチオン（例、テトラメチルアンモニウムイオン、テトラエチルアンモニウムイオン、テトラブチルアンモニウムイオン、トリエチルアンモニウムイオン、トリブチルアンモニウムイオン、トリヘキシルアンモニウムイオン、トリオクチルアンモニウムイオン、テトラメチルグアニジウムイオン、テトラメチルホスホニウム）が含まれる。
対カチオンＭとしては、有機カチオンが好ましく、具体的には、テトラアルキルアンモニウムイオン、又はトリアルキルアンモニウムイオンがより好ましい。
【００８３】
一般式（１）で表される特定化合物の例を、その構造を示す一般式と、それぞれの一般式における置換基とを明示することで以下に示す。既述の方法で測定した各化合物の極大吸収波長と半値幅とを併記する。
なお、本開示における一般式（１）で表される特定化合物は以下の例に限定されない。
なお、下記式中、メチル基はＭｅと、エチル基はＥｔと、ブチル基はＢｕと、プロピル基はＰｒと、フェニル基はＰｈと、１，８−ジアザビシクロウンデセン（1,8-Diazabicyclo(5,4,0)undec-7-ene）はＤＢＵと、それぞれ略記する。水素原子はＨで示す。
【００８４】
【化６】
2019198560.tif 000007
【００８５】
【化７】
2019198560.tif 000008
【００８６】
【化８】
2019198560.tif 000009
【００８７】
【化９】
2019198560.tif 000010
【００８８】
【化１０】
2019198560.tif 000011
【００８９】
【化１１】
2019198560.tif 000012
【００９０】
上記例示した一般式（１）で表される特定化合物の中でも、極大吸収波長がより長波長側であり、半値幅が適正な範囲にあるという観点から、特定化合物（Ｉ−２）〜（Ｉ−５）、（Ｉ−７）、（Ｈ−３）、（Ｈ−４）、（Ｊ−３）、（Ｊ−４）及び（Ｊ−７）が好ましく、（Ｉ−２）〜（Ｉ−５）、（Ｉ−７）、（Ｊ−３）、（Ｊ−４）及び（Ｊ−７）がより好ましく、（Ｉ−７）がさらに好ましい。
【００９１】
特定化合物の好ましい他の例として、メチン色素であって、下記一般式（２）で表される化合物が挙げられる。
【００９２】
【化１２】
2019198560.tif 000013
【００９３】
一般式（２）中、Ｍ＋は水素原子又は一価の対カチオンを表す。
Ｍが一価の対カチオンを表す場合の対カチオンとしては、アンモニウムイオン、アルカリ金属イオン（例、リチウムイオン、ナトリウムイオン、カリウムイオン）及び有機カチオン（例、テトラメチルアンモニウムイオン、テトラエチルアンモニウムイオン、テトラブチルアンモニウムイオン、トリエチルアンモニウムイオン、トリブチルアンモニウムイオン、トリヘキシルアンモニウムイオン、トリオクチルアンモニウムイオン、テトラメチルグアニジウムイオン、テトラメチルホスホニウムイオン）が挙げられる。
対カチオンＭとしては、有機カチオンが好ましく、具体的には、炭素数が１〜５のアルキル基を有するテトラアルキルアンモニウムイオン、又はトリアルキルアンモニウムイオンがより好ましく、エチル基又はブチル基を有するテトラアルキルアンモニウムイオン、又はトリアルキルアンモニウムイオンがさらに好ましい。
【００９４】
一般式（２）で表される特定化合物の例を、その構造を示す一般式と、それぞれの一般式における置換基とを明示することで以下に示す。既述の方法で測定した各化合物の極大吸収波長と半値幅とを併記する。
なお、本開示における一般式（２）で表される特定化合物は以下の例に限定されない。
なお、下記式中、メチル基はＭｅと、エチル基はＥｔと、ブチル基はＢｕと、プロピル基はＰｒと、フェニル基はＰｈと、１，８−ジアザビシクロウンデセンはＤＢＵと、それぞれ略記する。水素原子はＨで示す。
【００９５】
【化１３】
2019198560.tif 000014
【００９６】
【化１４】
2019198560.tif 000015
【００９７】
上記例示した一般式（２）で表される特定化合物の中でも、極大吸収波長がより長波長側であり、半値幅が適正な範囲にあるという観点から、特定化合物（Ｋ−２）が好ましい。
【００９８】
本開示の眼鏡用レンズは、特定化合物を１種のみ含有していてもよく、２種以上含有していてもよい。
【００９９】
本開示の眼鏡用レンズ中における特定化合物の含有量は、特に制限されない。眼鏡用レンズ中における特定化合物の含有量は、例えば、樹脂の１００質量部に対して、０．０１質量部〜１．０質量部であることが好ましく、０．０１質量部〜０．５質量部であることがより好ましく、０．０５質量部〜０．２質量部であることが更に好ましい。
【０１００】
本開示の眼鏡用レンズ中における特定化合物は、４００ｎｍ〜５００ｎｍの範囲の波長領域に極大吸収波長を有し、上記吸収波長範囲におけるモル吸光係数が高く、且つ、半値幅が１０ｎｍ以上４０ｎｍ未満の範囲である。このため、本開示の眼鏡用レンズ中における特定化合物の含有量が上記範囲において、上記波長領域のブルーライトを良好に遮断することができ、眼鏡用レンズの所望されない着色が抑制される。
【０１０１】
〔樹脂〕
本開示の眼鏡用レンズは、樹脂を含有する。
樹脂としては、眼鏡用レンズに求められる透明性、屈折率、加工性、硬化後の硬度等の物性を満たす樹脂であれば、特に制限はない。
本開示の眼鏡用レンズに用いられる樹脂は、屈折率の高い樹脂及び屈折率の低い樹脂のいずれも使用することができる。
【０１０２】
樹脂は、熱可塑性樹脂（例えば、ポリカーボネート樹脂）であってもよいし、熱硬化性樹脂（例えば、ウレタン樹脂）であってもよい。
【０１０３】
眼鏡用レンズに用いるため、樹脂は透明であること、即ち、可視光透過率が高いことが好ましい。
本明細書において、樹脂が透明であるとは、樹脂を含む眼鏡用レンズの４３０ｎｍ〜７００ｎｍの波長域における平均透過率が８０％以上であり、かつ、４３０ｎｍ〜７００ｎｍの波長域において、透過率がいずれも７５％以上であることを意味する。４３０ｎｍ〜７００ｎｍの波長域における平均透過率は、８５％以上が好ましく、９０％以上がより好ましい。
眼鏡用レンズの４３０ｎｍ〜７００ｎｍの平均透過率は、成形した眼鏡用レンズを、ＵＶ／ｖｉｓスペクトルメーター、例えば、島津製作所社製、ＵＶ／ｖｉｓスペクトルメーターＵＶ３１００、を用いて分光スペクトルを測定し、上記波長域における波長１ｎｍ毎の透過率の測定結果の平均値を算出することで得ることができる。また、上記測定結果において、波長１ｎｍ毎の透過率の各測定結果が７５％以上であることで、４３０ｎｍ〜７００ｎｍの波長域において、透過率がいずれも７５％以上であるとの条件を満たすことが確認できる。
本開示における特定化合物は、可視光の波長域には殆ど吸収を有しないため、眼鏡用レンズの４３０ｎｍ〜７００ｎｍの各波長の透過率及び平均透過率を測定することで、眼鏡用レンズに含まれる樹脂における透明性を推定することができる。
【０１０４】
透明な樹脂の好適な例としては、ジアセチルセルロース、トリアセチルセルロース、プロピオニルセルロース、ブチリルセルロース、アセチルプロピオニルセルロース、ニトロセルロース等のセルロースエステル、ポリアクリル酸（ＰＡ）、ポリカーボネート（ＰＣ）、ポリエチレンテレフタレート（ＰＥＴ）、ポリエチレンナフタレート（ＰＥＮ）、ポリブチレンテレフタレート（ＰＢＴ）、ポリ−１，４−シクロヘキサンジメチレンテレフタレート、ポリエチレン−１，２−ジフェノキシエタン−４，４’−ジカルボキシレート、シンジオタクチックポリスチレン等のポリスチレン、ポリエチレン、ポリプロピレン、ポリメチルペンテン等のポリオレフィン、ポリメチルメタクリレート（ＰＭＭＡ）等のアクリル樹脂、ポリスルホン、ポリエーテルスルホン、ポリビニルブチラール、エチレンビニルアセテート、ポリエーテルケトン、ポリエーテルイミド及びポリオキシエチレンなどが挙げられる。
なかでも、セルロースエステル、ＰＣ、ポリエステル、ポリオレフィン、アクリル樹脂が好ましく、ＰＣ、ポリエステルがより好ましい。
【０１０５】
なかでも、眼鏡用レンズに含まれる樹脂としては、屈折率が高い樹脂が好ましい。屈折率が高いという観点から、ウレタン樹脂、エピスルフィド樹脂、及びポリカーボネート樹脂からなる群より選ばれる少なくとも１種の樹脂であることが好ましく、ウレタン樹脂及びエピスルフィド樹脂から選ばれる少なくとも１種の樹脂であることがより好ましい。
また、ウレタン樹脂としては、チオウレタン樹脂が特に好ましい。
チオウレタン樹脂及びエピスルフィド樹脂は、眼鏡用レンズの材料として広く用いられているが、従来の眼鏡用レンズに用いられている紫外線吸収剤との相溶性が悪く、特に紫外線吸収剤が析出しやすい樹脂である。
【０１０６】
本開示の眼鏡用レンズは、樹脂としてチオウレタン樹脂及びエピスルフィド樹脂から選ばれる少なくとも１種を含有する場合であっても、特定化合物と樹脂との相溶性に悪化に起因する特定色素の析出が抑制され、且つ、既述の分子の捩れによる特定化合物と樹脂との相分離も抑制される。さらに、特定化合物は半値幅が狭く、短波長側における吸収が低いため、眼鏡用レンズは透明性が良好であり、且つ、眼鏡用レンズの良好な透明性が長期間維持されることから、眼鏡用レンズを介して対象物を視認した際に色味の変化を感じ難いと考えられる。
なお、本開示の眼鏡用レンズに含まれる樹脂は、屈折率が１．６５より高い樹脂であってもよい。
なお、本開示の眼鏡用レンズの樹脂として好適なチオウレタン樹脂及びエピスルフィド樹脂の詳細については、特開平８−３２６７号公報、特開平１１−１５８２２９号公報、特開２００９−２５６６９２号公報、特開２００７−２３８９５２号公報、特開２００９−７４６２４号公報、特開２０１５−２１２３９５号公報、及び特開２０１６−８４３８１号公報の記載を参照することができる。
【０１０７】
樹脂としては、市販の樹脂を用いることができる。
樹脂の市販品の例としては、パンライト（登録商標）Ｌ−１２５０ＷＰ〔商品名、芳香族ポリカーボネート樹脂パウダー、帝人（株）：屈折率ｎ＝１．５８〕、パンライト（登録商標）ＳＰ−１５１６〔商品名、帝人（株）〕、ユピゼータ（登録商標）ＥＰ−５０００〔商品名、三菱ガス化学（株）〕、ユピゼータ（登録商標）ＥＰ−４０００〔商品名、三菱ガス化学（株）〕等が挙げられる。
また、樹脂は、市販の樹脂の前駆体モノマーを用いて形成された樹脂であってもよい。
樹脂の前駆体モノマーの市販品の例としては、チオウレタン樹脂の前駆体モノマーである、ＭＲ−６（登録商標）〔屈折率ｎ＝１．５９〕、ＭＲ−７（登録商標）〔屈折率：１．６７〕、ＭＲ−８（登録商標）〔屈折率：１．６０〕、ＭＲ−１０（登録商標）〔屈折率：１．６７〕、ＭＲ−１７４（登録商標）〔屈折率：１．７４〕〔以上商品名、三井化学（株）〕等が挙げられる。また、ルミプラス（登録商標）ＬＰＢ−１１０２〔屈折率ｎ＝１．７１〕〔以上商品名、三菱ガス化学（株）〕等も挙げられる。
【０１０８】
本開示の眼鏡用レンズは、樹脂を１種のみ含有していてもよく、２種以上含有していてもよい。
【０１０９】
本開示の眼鏡用レンズ中における樹脂の含有量は、特に制限されず、例えば、眼鏡用レンズの全質量に対して、７０質量％〜９９．９９質量％であることが好ましく、８０質量％〜９９．９９質量％であることがより好ましく、９０質量％〜９９．９９質量％であることが更に好ましい。
本開示の眼鏡用レンズ中における樹脂の含有量が上記範囲内であると、軽量で、かつ薄いレンズを作製することができる。
【０１１０】
〔その他の紫外線吸収剤〕
本開示の眼鏡用レンズは、既述の特定化合物以外の紫外線吸収能を有する化合物（以下、「その他の紫外線吸収剤」ともいう。）を含有していてもよい。
本開示の眼鏡用レンズは、その他の紫外線吸収剤を含有することにより、紫外線領域及び可視領域の広い範囲において、ブルーライトを遮断し得る。
その他の紫外線吸収剤としては、眼鏡用レンズに用いられる公知の紫外線吸収剤であれば、特に制限はない。
その他の紫外線吸収剤としては、トリアジン化合物（即ち、トリアジン紫外線吸収剤）、ベンゾトリアゾール化合物（即ち、ベンゾトリアゾール紫外線吸収剤）、ベンゾフェノン化合物（即ち、ベンゾフェノン紫外線吸収剤）、シアニン化合物（即ち、シアニン紫外線吸収剤）、ジベンゾイルメタン化合物（即ち、ジベンゾイルメタン紫外線吸収剤）、桂皮酸化合物（即ち、桂皮酸紫外線吸収剤）、アクリレート化合物（即ち、アクリレート紫外線吸収剤）、安息香酸エステル化合物（即ち、安息香酸エステル紫外線吸収剤）、シュウ酸ジアミド化合物（即ち、シュウ酸ジアミド紫外線吸収剤）、ホルムアミジン化合物（即ち、ホルムアミジン紫外線吸収剤）、ベンゾオキサゾール化合物（即ち、ベンゾオキサゾール紫外線吸収剤）、ベンゾオキサジノン化合物（即ち、ベンゾオキサジノン紫外線吸収剤）、ベンゾジチオール化合物（即ち、ベンゾジチオール紫外線吸収剤）等の紫外線吸収剤が挙げられる。これらの紫外線吸収剤の詳細については、例えば、「月刊ファインケミカル」２００４年５月号、２８ページ〜３８ページ、東レリサーチセンター調査研究部門発行「高分子用機能性添加剤の新展開」（東レリサーチセンター、１９９９年）９６ページ〜１４０ページ、大勝靖一監修「高分子添加剤の開発と環境対策」（シーエムシー出版、２００３年）５４ページ〜６４ページ、（株）技術情報協会発行「高分子の劣化・変色メカニズムとその安定化技術−ノウハウ集−」（技術情報協会、２００６年）等の記載を参照することができる。
また、ベンゾオキサゾール化合物の具体例としては、例えば、特許第４３１１８６９号公報に記載の化合物が挙げられ、ベンゾオキサジノン化合物の具体例としては、例えば、特許第５５９１４５３号公報及び特許第５２５０２８９号公報に記載の化合物が挙げられ、ベンゾジチオール化合物の具体例としては、例えば、特許第５４５０９９４号公報及び特許第５３６４３１１号公報に記載の化合物が挙げられる。
これらの中でも、本開示の眼鏡用レンズは、ベンゾトリアゾール化合物及びトリアジン化合物から選ばれる紫外線吸収剤を含有することが好ましい。
【０１１１】
その他の紫外線吸収剤としては、極大吸収波長が３５０ｎｍ以下の紫外線吸収剤が特に好ましい。
本開示の眼鏡用レンズは、その他の紫外線吸収剤として、極大吸収波長が３５０ｎｍ以下の紫外線吸収剤を含むことで、波長３５０ｎｍ以下の光の照射による波長４００ｎｍの光の透過率の変化が抑制される（即ち、特定化合物の耐光性が向上する）。
波長３５０ｎｍ以下の光の照射によって、既述の特定化合物を含む眼鏡用レンズの波長４００ｎｍの光の透過率が変化する原因としては、（１）特定化合物が波長４００ｎｍの光により直接分解されるため、及び（２）３５０ｎｍ以下の短波長の光により樹脂が分解され、樹脂の分解物により特定化合物が分解されるため、の２通りの原因が推定される。
【０１１２】
特定化合物は、波長４００ｎｍ〜５００ｎｍのブルーライトについては十分に遮蔽できるが、３００ｎｍ〜３５０ｎｍの波長領域の紫外光（以下、ＵＶ光と称することがある）については、ある程度透過するという物性を有している。そのため、本開示の眼鏡用レンズでは、特定化合物と、極大吸収波長が３５０ｎｍ以下の紫外線吸収剤（例えば、３００ｎｍ〜３５０ｎｍの波長領域のＵＶ光を遮蔽する性質を有する紫外線吸収剤）と、を併用することで、上記（２）の原因が解消される。詳細には、極大吸収波長が３５０ｎｍ以下の紫外線吸収剤により、３５０ｎｍ以下の短波長の光による樹脂の分解が抑制され、樹脂の分解物による特定化合物の分解が抑制される。
【０１１３】
本開示の眼鏡用レンズは、その他の紫外線吸収剤を含有する場合、その他の紫外線吸収剤を１種のみ含有していてもよく、２種以上含有していてもよい。
【０１１４】
本開示の眼鏡用レンズがその他の紫外線吸収剤を含有する場合、眼鏡用レンズ中におけるその他の紫外線吸収剤の含有量は、選択される紫外線吸収剤の種類によって、適宜設定される。
一般的には、本開示の眼鏡用レンズ中におけるその他の紫外線吸収剤の含有量は、その他の紫外線吸収剤１種類あたり、樹脂の全質量に対して、０．０１質量％〜１．０質量％であることが好ましい。
本開示の眼鏡用レンズがその他の紫外線吸収剤を２種以上含有する場合、本開示の眼鏡用レンズ中におけるその他の紫外線吸収剤の合計含有量は、樹脂の全質量に対して、０．０１質量％〜３．０質量％であることが好ましい。
本開示の眼鏡用レンズ中におけるその他の紫外線吸収剤の合計含有量が上記範囲内であると、ヘイズが発生したり、黄色味を帯びたりすることを抑制し、且つ、広い範囲の紫外線領域のブルーライトを良好に遮断し得る。
【０１１５】
〔その他の成分〕
本開示の眼鏡用レンズは、既述した成分以外の成分（所謂、他の添加剤）を含有していてもよい。
他の添加剤としては、可塑剤、劣化防止剤（例えば、酸化防止剤、過酸化物分解剤、ラジカル禁止剤、金属不活性化剤、酸捕獲剤、アミン）、特定化合物以外の染料、内部離型剤、消臭剤、難燃剤等が挙げられる。
【０１１６】
〔眼鏡用レンズの製造方法〕
本開示の眼鏡用レンズの製造方法は、既述の本開示の眼鏡用レンズを製造できればよく、特に制限されない。
眼鏡用レンズが特定化合物を含有する態様にも特に制限はない。例えば、特定化合物が樹脂に練り込まれて含まれてもよく、予め樹脂により成形された眼鏡用レンズに特定化合物を含浸させることで含まれてもよく、樹脂により成形された眼鏡用レンズに特定化合物を含む層を積層させて含まれてもよい。特定化合物を含有する層の積層は、眼鏡用レンズに特定化合物を含む塗布液組成物を塗布し、乾燥して行なってもよく、特定化合物を樹脂に練り込んだ樹脂層を別途形成して、転写により行なってもよい。
なかでも、耐久性、特定化合物の均一分散性などの観点から、特定化合物は樹脂に練り込まれていることが好ましい。
【０１１７】
例えば、眼鏡用レンズに含有される樹脂が熱可塑性樹脂の場合、本開示の眼鏡用レンズは、樹脂と、特定化合物と、必要に応じて、任意成分であるその他の紫外線吸収剤と、その他の添加剤と、を含む樹脂組成物を、溶融押出機を用いて混練し、ペレット状に成形し、得られたペレット状の樹脂組成物を用いて、射出成形法等の公知の成形法を適用することにより製造することができる。
例えば、眼鏡用レンズに含有される樹脂が熱硬化性樹脂の場合、本開示の眼鏡用レンズは、樹脂の前駆体であるモノマーと、特定化合物と、重合触媒（例えば、ジブチルスズジクロリド）と、必要に応じて、任意成分であるその他の紫外線吸収剤と、その他の添加剤と、を含む樹脂組成物を調製し、得られた樹脂組成物を成形型（以下、モールドと称することがある。）内に充填し、加熱して硬化させることにより製造することができる。
【０１１８】
［眼鏡］
本開示の眼鏡は、既述の本開示の眼鏡用レンズを備える。
すなわち、本開示の眼鏡は、既述の本開示の眼鏡用レンズを適切な眼鏡フレームに装着した構成を有する。
本開示の眼鏡によれば、眼鏡に装着された眼鏡用レンズが、少なくとも４００ｎｍ〜５００ｎｍの範囲の波長領域のブルーライトを遮断することができるので、画像表示装置のディスプレイを見る作業等を長時間行った場合の、ブルーライトに起因する眼の疲労の軽減が期待できる。
また、本開示の眼鏡によれば、レンズを介して対象物を視認した際に色味の変化を感じ難い。
さらに、特定化合物は、極大吸収波長における半値幅が１０ｎｍ以上４０ｎｍ未満の範囲にあることで、長期間使用した場合でも、分子振動による相分離及び相分離に起因する眼鏡用レンズの透明性の低下が抑制されるため、本開示の眼鏡は耐久性にも優れるという利点をも有する。
【実施例】
【０１１９】
以下、本発明を実施例により更に具体的に説明するが、本発明はその主旨を超えない限り、以下の実施例に限定されるものではない。【０１２０】
［レンズの作製］
（実施例１）
チオウレタン樹脂の前駆体モノマーであるＭＲ−７（登録商標）〔商品名、屈折率：１．６７、三井化学（株）〕を１００質量部と、既述の特定化合物Ｉ−２を０．１質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。
作製した眼鏡用レンズは、目視にて確認したところ、透明であることが確認された。【０１２１】
（実施例２、実施例４〜実施例９、実施例１１及び実施例１２）
実施例１で用いた特定化合物並びに樹脂を下記表２に記載の如く変えた以外は、実施例１と同様にして眼鏡用レンズを作製した。
作製した眼鏡用レンズを、目視にて確認したところ、いずれの眼鏡用レンズも透明であることが確認された。【０１２２】
（実施例３）
チオウレタン樹脂の前駆体モノマーであるＭＲ−７（登録商標）〔商品名、屈折率：１．６７、三井化学（株）〕を１００質量部と、既述の特定化合物Ｉ−３を０．１質量部と、その他の紫外線吸収剤である化合物ＵＶ−１（下記構造を有する化合物）０．０５質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１２３】
【化１５】
2019198560.tif 000016
【０１２４】
（実施例１０）
チオウレタン樹脂の前駆体モノマーであるＭＲ−７（登録商標）〔商品名、屈折率：１．６７、三井化学（株）〕を１００質量部と、既述の特定化合物Ｊ−３を０．１質量部と、その他の紫外線吸収剤であるＵＶ−１（上記の構造を有する化合物）０．０５質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１２５】
（実施例１３）
チオウレタン樹脂の前駆体モノマーであるＭＲ−８（登録商標）〔商品名、屈折率：１．６０、三井化学（株）〕を１００質量部と、既述の特定化合物Ｉ−３を０．１質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１２６】
（実施例１４）
ポリカーボネート樹脂（屈折率ｎ＝１．５８）であるパンライト（登録商標）Ｌ−１２５０ＷＰ〔商品名、ビスフェノールとホスゲンとから界面縮重合法により製造された芳香族ポリカーボネート樹脂パウダー、粘度平均分子量：２４，０００、帝人化成（株）〕を１００質量部と、既述の特定化合物Ｉ−３を０．１質量部と、重合触媒であるジブチルスズジクロリドを０．０１質量部とを、ブレンダーを用いて混合し、樹脂組成物を得た。得られた樹脂組成物を、ベント式二軸押出機を用いて溶融混練し、ペレットを得た。なお、ベント式二軸押出機には、（株）日本製鋼所のＴＥＸ３０α（仕様：完全かみ合い、同方向回転、２条ネジスクリュー）を用いた。混練ゾーンは、ベント口の手前（上流側）に１箇所備えるタイプとした。押出条件は、吐出量を３０ｋｇ／ｈｒとし、スクリュー回転数を１５０ｒｐｍ（rotations per minute）とし、ベントの真空度を３ｋＰａとし、第１供給口からダイズ部分までの押出温度を２８０℃とした。得られたペレットを１２０℃で５時間、熱風循環式乾燥機を用いて乾燥させた後、射出成形機（射出条件：シリンダー温度３４０℃、金型温度８０℃）を用いて、厚さ２ｍｍの眼鏡用レンズを作製した。作製した眼鏡用レンズは、目視にて確認したところ、淡黄色透明であることが確認された。【０１２７】
（実施例１５）
エピスルフィド樹脂の前駆体として、ビス−β−エピチオプロピルジスルフィドを１００質量部（屈折率：１．７）と、４，８−ジメルカプトメチル−１，１１−ジメルカプト−３，６，９−トリチアウンデカンを１０質量部と、既述の特定化合物Ｉ−３を０．１質量部と、重合触媒であるＮ，Ｎ−ジメチルシクロヘキシルアミンを０．０１質量部とを、ブレンダーを用いて混合し、混合物を得た。得られた混合物をモールド内に充填した後、３０℃で８時間放置し、次に１００℃で１０時間硬化させることにより、厚さ２ｍｍの眼鏡用レンズを作製した。作製した眼鏡用レンズは、目視にて確認したところ、透明であることが確認された。【０１２８】
（実施例１６）
チオウレタン樹脂の前駆体モノマーであるＭＲ−１７４（登録商標）〔商品名、屈折率：１．７４、三井化学（株）〕を１００質量部と、既述の特定化合物Ｉ−４を０．１質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１２９】
（実施例１７）
チオウレタン樹脂の前駆体モノマーであるＭＲ−７（登録商標）〔商品名、屈折率：１．６７、三井化学（株））〕を１００質量部と、既述の特定化合物Ｋ−２を０．１質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１３０】
（比較例１）
チオウレタン樹脂の前駆体モノマーであるＭＲ−７（登録商標）〔商品名、屈折率：１．６７、三井化学（株）〕を１００質量部と、比較化合物Ｃ−１である下記構造の紫外線吸収剤を０．１質量部と、重合触媒であるジブチルスズジクロリドを０．０１質量部とを混合し、樹脂組成物を得た。得られた樹脂組成物をモールド内に充填した後、１３０℃で２時間加熱し、硬化させることにより、厚さ２ｍｍの眼鏡用レンズを作製した。作製した眼鏡用レンズは、目視にて確認したところ、橙黄色であり、透明性に劣っていた。【０１３１】
【化１６】
2019198560.tif 000017
【０１３２】
（比較例２）
チオウレタン樹脂の前駆体モノマーであるＭＲ−７（登録商標）〔商品名、屈折率：１．６７、三井化学（株）〕を１００質量部と、比較化合物Ｃ−１である下記構造の紫外線吸収剤を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、橙黄色であり、透明性に劣っていた。【０１３３】
【化１７】
2019198560.tif 000018
【０１３４】
＜物性及び性能評価＞
実施例及び比較例に用いた各化合物の、上記と同様の方法で測定した極大吸収波長と半値幅を以下に示す。【０１３５】
【表１】
2019198560.tif 000019
【０１３６】
［眼鏡の作製］
実施例１〜実施例１７及び比較例１〜比較例２の各眼鏡用レンズを、それぞれ眼鏡フレームに装着し、眼鏡を作製した。
評価項目に応じて、作製した眼鏡又は得られた眼鏡用レンズを評価に用いた。【０１３７】
［評価］
１．透過率
実施例及び比較例の眼鏡用レンズの極大吸収波長における透過率を測定した。
測定装置には、（株）島津製作所の分光光度計（型番：ＵＶ  ３１５０）を用いた。
測定された透過率の値が低いほど、極大吸収波長のブルーライトの遮断性が良好であることを示す。結果を表２に示す。【０１３８】
２．ヘイズ
実施例及び比較例の各眼鏡用レンズのヘイズを測定した。
測定装置には、日本電色工業（株）のヘイズメーター（型番：ＮＤＨ  ７０００）を用いた。
測定されたヘイズの値が低いほど、眼鏡用レンズが透明性に優れることを示す。結果を表２に示す。【０１３９】
３．耐光性
実施例及び比較例の各眼鏡用レンズの耐光性を評価した。
まず、眼鏡用レンズの極大吸収波長における透過率を、（株）島津製作所の分光光度計（型番：ＵＶ  ３１５０）を用いて測定した。
次いで、超促進耐候性試験機〔製品名：アイ  スーパーＵＶテスター、岩崎電気（株）〕を用いて、眼鏡用レンズに対して、メタルハライドランプ（約２９０ｎｍ以下カット）の光を、照度９０ｍＷ／ｃｍ２（露光エネルギー９０ｍＪ／ｃｍ２）、温度６３℃、相対湿度５０％の条件で、６０時間照射した。光照射後、眼鏡用レンズの極大吸収波長における透過率を、上記と同様に、（株）島津製作所の分光光度計（型番：ＵＶ  ３１５０）を用いて測定した。
光照射前後の極大吸収波長における透過率の変化の幅を算出し、変化の幅が５％未満の場合を耐光性が「特に良好」であると評価し、変化の幅が５％以上１０％未満の場合を耐光性が「良好」であると評価し、変化の幅が１０％以上の場合を耐光性が「不良」であると評価した。結果を表２に示す。
耐光性は、眼鏡用レンズが長期間紫外線に曝されても、眼鏡用レンズに含まれる特定化合物等の紫外線吸収剤の分解、析出、樹脂との相分離などが抑制され、長期間に亘り、ブルーライトの良好な遮断性を維持することの指標となる。【０１４０】
４．黄色味
実施例及び比較例の各眼鏡用レンズを用いて作製した各眼鏡用レンズを白い紙の上に配置した。評価モニター１名に、紙上の眼鏡用レンズを目視にて観察してもらい、眼鏡用レンズに黄色味があるか否かを評価してもらった。結果を表２に示す。
本評価では、眼鏡用レンズを白い紙の上に置いて評価するため、既述の作製された眼鏡用レンズの目視による確認よりも、眼鏡用レンズの色味がより明確に確認できる。このため、目視にて透明と評価された実施例１〜実施例１６の眼鏡用レンズは、本評価によれば淡黄色と評価された。他方、比較例の眼鏡用レンズは、目視、及び本評価のいずれによっても橙黄色と評価された。
一般に、眼鏡用レンズが４００ｎｍよりも長波長側に吸収を有する場合、より長波長に吸収を有することで、目視による眼鏡用レンズ自体の色味の変化、及び眼鏡用レンズを介して視認した対象物の色味の変化を感じやすくなる。このため、比較例の眼鏡用レンズでは、上記した黄色味の評価のみならず、目視による観察でも橙黄色と評価されたと考えられる。また、眼鏡用レンズを介して視認した対象物の色味の変化についても、例えば、眼鏡用レンズが透明〜淡黄色であれば、対象物の色味の変化を感じ難い。一方、眼鏡用レンズがより長波長側の吸収を有することで橙色〜赤色を帯びると、対象物の色味の変化を感じ易くなる。【０１４１】
５．眼の疲れ
実施例及び比較例の眼鏡用レンズを用いた各眼鏡について、評価モニター２名に眼鏡を装着してもらい、画像表示装置のディスプレイを３時間連続して眺めてもらった後、眼の疲れを感じるか否かを評価してもらった。
その結果、実施例１〜実施例１７の眼鏡用レンズを備える眼鏡を装着した２名の評価モニターは、いずれも眼の疲れが感じられないと評価した。
一方、比較例１〜比較例２の眼鏡用レンズを備える眼鏡を装着した２名の評価モニターは、いずれも眼の疲れを感じると評価した。
眼鏡に装着された実施例１〜実施例１７の眼鏡用レンズは、後述の透過率評価に明なように、比較例１〜比較例２の眼鏡用レンズに対し、極大吸収波長のブルーライト遮断性がより良好であるため、ブルーライトに起因する目の疲れを効果的に抑制することができる。【０１４２】
６．色味の変化
実施例及び比較例の眼鏡用レンズを用いた各眼鏡について、評価モニター２名に眼鏡を装着してもらい、画像表示装置のディスプレイに表示された画像を視認してもらった。そして、眼鏡用レンズを介して画像を視認した際に、眼鏡の装着の前後において、表示された画像の色味の変化を感じるか否かを評価してもらった。
その結果、実施例１〜実施例１７の眼鏡用レンズを備える眼鏡を装着した２名の評価モニターは、いずれも色味の変化がほとんど感じられないと評価した。
一方、比較例１〜比較例２の眼鏡用レンズを備える眼鏡を装着した２名の評価モニターは、いずれも色味の変化を感じると評価した。【０１４３】
【表２】
2019198560.tif 000020
【０１４４】
表２に示すように、実施例１〜実施例１７の眼鏡用レンズは、比較例１〜比較例２の眼鏡用レンズと比較して、極大吸収波長における透過率の値が低く、ブルーライトの遮蔽性に優れていることが確認された。
また、実施例１〜実施例１７の眼鏡用レンズは、比較例１〜比較例２の眼鏡用レンズと比較して、ヘイズの値が低く、透明性に優れていることが確認された。
さらに、実施例１〜実施例１７の眼鏡用レンズは、比較例１〜比較例２の眼鏡用レンズと比較して、耐光性に優れ、黄色味を帯び難いことも確認された。【０１４５】
上記結果から、比較例の眼鏡用レンズに用いた比較化合物はいずれも、分子構造が捩れやすいために、吸収の半値幅が大きく、このため比較化合物を含む眼鏡用レンズは黄色味、さらには、より長波長側の橙色味を帯びやすいと解釈される。また、耐光性の評価において、比較化合物は分子構造が捩れやすいために、レンズ樹脂との相分離が促進され、結晶化して色素による光の吸収量が小さくなり、レンズの透過率が大きく変化し、ブルーライト遮断性が低下したと解釈される。【０１４６】
一方、実施例の眼鏡用レンズに用いた特定化合物は、分子構造が捩れにくいために、吸収の半値幅が小さく、このため眼鏡用レンズは黄色味が小さく淡黄色であると解釈される。さらに、耐光性の評価において、特定化合物は分子構造が捩れにくいために、レンズ樹脂との相分離が抑制され、その結果、透過率の変化幅が小さく、ブルーライト遮断性が長期間維持されると解釈される。
上記評価結果より、実施例１〜実施例１７の眼鏡用レンズを用いた眼鏡を装着することでブルーライトに起因する目の疲れ、睡眠障害の発生などが抑制され、眼鏡を介して視認する対象物の色味の変化を感じ難いことが期待される。
実施例２と、実施例１３〜実施例１５との対比より、実施例の眼鏡用レンズは、いずれも含まれる樹脂の種類に拘わらず、実用上問題のない良好な性能を達成していることが分かる。【０１４７】
２０１８年４月１１日に出願された日本国特許２０１８−０７６２５８の開示は参照により本開示に取り込まれる。
本開示に記載された全ての文献、特許出願、及び技術規格は、個々の文献、特許出願、及び技術規格が参照により取り込まれることが具体的かつ個々に記された場合と同程度に、本開示中に参照により取り込まれる。
【国際調査報告】
2019198560.tif 000024
2019198560.tif 000025
2019198560.tif 000026